(57)【特許請求の範囲】
【請求項１】
（Ａ）合成樹脂、（Ｂ）架橋された含フッ素エラストマー粒子および（Ｃ）無機フィラーを含み、
前記合成樹脂（Ａ）１００質量部に対して、架橋された含フッ素エラストマー粒子（Ｂ）を５〜１０００質量部、無機フィラー（Ｃ）を０．０１〜１００質量部含み、
前記合成樹脂（Ａ）がフッ素樹脂であり、
前記架橋された含フッ素エラストマー粒子（Ｂ）の平均一次粒子径が１０〜５００ｎｍであり、
前記無機フィラー（Ｃ）が、少なくとも１つの部分が０．１ｎｍ〜１０００ｎｍである金属へテロ原子化合物であり、アスペクト比が５以上の層状であり、表面がフッ素化合物で処理されているものである
樹脂組成物。
【請求項２】
前記架橋された含フッ素エラストマー粒子（Ｂ）が、パーオキサイド架橋可能な含フッ素エラストマー粒子（ｂ１）と過酸化物（ｂ２）と多官能不飽和化合物（ｂ３）とを含む水性分散液を加熱することにより該含フッ素エラストマー粒子（ｂ１）をパーオキサイド架橋して得られた架橋含フッ素エラストマー微粒子である請求項１記載の樹脂組成物。
【請求項３】
前記含フッ素エラストマー粒子（ｂ１）を構成する含フッ素エラストマーが、テトラフルオロエチレン、ビニリデンフルオライドおよび式（１）：
ＣＦ２＝ＣＦ−Ｒｆ１（１）
（式中、Ｒｆ１は−ＣＦ３または−ＯＲｆ２（Ｒｆ２は炭素数１〜５のパーフルオロアルキル基））で表されるパーフルオロエチレン性不飽和化合物よりなる群から選ばれる少なくとも１種の単量体に由来する構造単位を含む請求項２記載の樹脂組成物。
【請求項４】
前記フッ素樹脂が、
（１）テトラフルオロエチレン単位とエチレン単位を含むフッ素樹脂、
（２）テトラフルオロエチレン単位と式（１）：
ＣＦ２＝ＣＦ−Ｒｆ１（１）
（式中、Ｒｆ１は−ＣＦ３または−ＯＲｆ２（Ｒｆ２は炭素数１〜５のパーフルオロアルキル基））で表されるパーフルオロエチレン性不飽和化合物単位を含むフッ素樹脂、
（３）テトラフルオロエチレン単位とエチレン単位と式（１）：
ＣＦ２＝ＣＦ−Ｒｆ１（１）
（式中、Ｒｆ１は−ＣＦ３または−ＯＲｆ２（Ｒｆ２は炭素数１〜５のパーフルオロアルキル基））で表されるパーフルオロエチレン性不飽和化合物単位を含むフッ素樹脂、
および
（４）ビニリデンフルオライド単位を含むフッ素樹脂
よりなる群から選ばれた少なくとも１種のフッ素樹脂である請求項１〜３のいずれかに記載の樹脂組成物。
【請求項５】
前記フッ素樹脂が、少なくとも前記（２）のフッ素樹脂を含む請求項４記載の樹脂組成物。
【請求項６】
請求項１〜５のいずれかに記載の樹脂組成物を成形して得られる樹脂成形品。
【発明の詳細な説明】
【技術分野】
【０００１】
本発明は、合成樹脂、架橋された含フッ素エラストマー粒子および無機フィラーを含む樹脂組成物に関する。かかる樹脂組成物は、物質透過遮断性に特に優れ、また、合成樹脂や無機フィラーを選択することにより機械的物性、耐熱性、難燃性、導電性などに優れた成形品を与えることができる。
【背景技術】
【０００２】
合成樹脂に各種の物理的または化学的特性を付与するために、合成樹脂の改良だけではなく、各種のフィラーを配合することも広く行われている。
【０００３】
そうしたフィラーとして、最近、ナノフィラーと称されるナノオーダーのサイズのフィラーが注目されている。
【０００４】
特に、空気や酸素などの気体、水、燃料などの液体の透過を遮断する機能を付与する目的には、合成樹脂にナノフィラーを配合することが提案されている（特許文献１）。
【０００５】
特許文献１では、ナノカーボンフィラー、金属へテロ原子化合物フィラー、金属ナノフィラーなどの無機フィラーの表面をフッ素化合物で修飾した表面改質ナノフィラーをマトリックスであるフッ素樹脂やフッ素ゴムに配合して、物質透過遮断性に優れた組成物を得ている。
【０００６】
【特許文献１】ＷＯ２００６／１３７４７５号パンフレット
【発明の開示】
【発明が解決しようとする課題】
【０００７】
本発明は、物質透過遮断性に特に優れ、また、合成樹脂や無機フィラーを選択することにより機械的物性、耐熱性、難燃性、導電性などに優れた成形品を与えることができる樹脂組成物を提供することを目的とする。
【課題を解決するための手段】
【０００８】
すなわち本発明は、（Ａ）合成樹脂、（Ｂ）架橋された含フッ素エラストマー粒子および（Ｃ）無機フィラーを含む樹脂組成物に関する。
【０００９】
前記架橋された含フッ素エラストマー粒子（Ｂ）の平均一次粒子径は１０〜５００ｎｍであることが好ましい。
【００１０】
また、前記架橋された含フッ素エラストマー粒子（Ｂ）が、パーオキサイド架橋可能な含フッ素エラストマー粒子（ｂ１）と過酸化物（ｂ２）と多官能不飽和化合物（ｂ３）とを含む水性分散液を加熱することにより該含フッ素エラストマー粒子（ｂ１）をパーオキサイド架橋して得られた架橋含フッ素エラストマー微粒子であることが好ましい。
【００１１】
さらに前記含フッ素エラストマー粒子（ｂ１）を構成する含フッ素エラストマーが、テトラフルオロエチレン、ビニリデンフルオライドおよび式（１）：
ＣＦ2＝ＣＦ−Ｒf1            （１）
（式中、Ｒf1は−ＣＦ3または−ＯＲf2（Ｒf2は炭素数１〜５のパーフルオロアルキル基））で表されるパーフルオロエチレン性不飽和化合物よりなる群から選ばれる少なくとも１種の単量体に由来する構造単位を含むことが好ましい。
【００１２】
前記無機フィラー（Ｃ）としては、無機ナノフィラー、たとえばナノカーボンフィラー、金属へテロ原子化合物フィラーおよび／または金属ナノフィラーであることが好ましい。
【００１３】
また前記無機フィラー（Ｃ）の表面がフッ素化合物で処理されていることが好ましい。
【００１４】
前記合成樹脂（Ａ）が熱可塑性樹脂、さらにはフッ素樹脂であることが好ましい。
【００１５】
前記フッ素樹脂としては、好ましくは、
（１）テトラフルオロエチレン単位とエチレン単位を含むフッ素樹脂、
（２）テトラフルオロエチレン単位と式（１）：
ＣＦ2＝ＣＦ−Ｒf1            （１）
（式中、Ｒf1は−ＣＦ3または−ＯＲf2（Ｒf2は炭素数１〜５のパーフルオロアルキル基））で表されるパーフルオロエチレン性不飽和化合物単位を含むフッ素樹脂、
（３）テトラフルオロエチレン単位とエチレン単位と式（１）：
ＣＦ2＝ＣＦ−Ｒf1            （１）
（式中、Ｒf1は−ＣＦ3または−ＯＲf2（Ｒf2は炭素数１〜５のパーフルオロアルキル基））で表されるパーフルオロエチレン性不飽和化合物単位を含むフッ素樹脂、
および
（４）ビニリデンフルオライド単位を含むフッ素樹脂
よりなる群から選ばれた少なくとも１種のフッ素樹脂があげられる。
【００１６】
さらには前記フッ素樹脂が、少なくとも前記（２）のフッ素樹脂を含むことが好ましい。
【００１７】
前記合成樹脂１００質量部に対して、架橋された含フッ素エラストマー粒子（Ｂ）が５〜１０００質量部含まれることが好ましく、また前記合成樹脂１００質量部に対して、無機フィラー（Ｃ）が０．０１〜１００質量部含まれることが好ましい。
【００１８】
本発明はまた、これらの樹脂組成物を成形して得られる樹脂成形品にも関する。
【発明の効果】
【００１９】
本発明の樹脂組成物によれば、物質透過遮断性に特に優れ、また、合成樹脂や無機フィラーを選択することにより機械的物性、耐熱性、難燃性、導電性などに優れた成形品を与えることができる。
【発明を実施するための最良の形態】
【００２０】
本発明の樹脂組成物は、（Ａ）合成樹脂、（Ｂ）架橋された含フッ素エラストマー粒子および（Ｃ）無機フィラーを含む。
【００２１】
合成樹脂（Ａ）としては、たとえば硬化性樹脂であってもよいが、架橋含フッ素エラストマー微粒子（Ｂ）のエラストマーとしての特性を活かせる点から熱可塑性樹脂が好ましい。
【００２２】
熱可塑性樹脂としては、フッ素樹脂、ポリエチレン、ポリプロピレン、ポリ塩化ビニル、ポリ塩化ビニリデン、ポリスチレン、ポリ酢酸ビニル、アクリロニトリル−ブタジエン−スチレン樹脂、アクリル樹脂、ポリアミド、ポリアセタール、ポリカーボネート、ポリブチレンテレフタレート、ポリエチレンテレフタレート、ポリフェニレンスルファイド、ポリスルホン、ポリエーテルスルホン、ポリエーテルエーテルケトン、ポリイミド、ポリアミドイミドなどがあげられる。なかでも、フッ素樹脂が機械強度、燃料バリア性が良好な点から好ましい。
【００２３】
フッ素樹脂としては、好ましくは、
（１）テトラフルオロエチレン単位とエチレン単位を含むフッ素樹脂、
（２）テトラフルオロエチレン単位と式（１）：
ＣＦ2＝ＣＦ−Ｒf1            （１）
（式中、Ｒf1は−ＣＦ3または−ＯＲf2（Ｒf2は炭素数１〜５のパーフルオロアルキル基））で表されるパーフルオロエチレン性不飽和化合物単位を含むフッ素樹脂、
（３）テトラフルオロエチレン単位とエチレン単位と式（１）：
ＣＦ2＝ＣＦ−Ｒf1            （１）
（式中、Ｒf1は−ＣＦ3または−ＯＲf2（Ｒf2は炭素数１〜５のパーフルオロアルキル基））で表されるパーフルオロエチレン性不飽和化合物単位を含むフッ素樹脂、
および
（４）ビニリデンフルオライド単位を含むフッ素樹脂
よりなる群から選ばれた少なくとも１種のフッ素樹脂があげられる。
【００２４】
なかでも、機械強度、燃料バリア性が良好な点から、少なくとも前記（２）のフッ素樹脂を含むことが好ましい。
【００２５】
フッ素樹脂の具体例としては、テトラフルオロエチレン（ＴＦＥ）−パーフルオロ（アルキルビニルエーテル）共重合体（ＰＦＡ）、ＴＦＥ−ヘキサフルオロプロピレン（ＨＦＰ）共重合体（ＦＥＰ）などのパーフルオロ共重合体；ＴＦＥ−エチレン共重合体（ＥＴＦＥ）、ＴＦＥ−ＨＦＰ−エチレン共重合体（ＥＦＥＰ）などが挙げられ、目的用途に応じて使用すればよい。
【００２６】
本発明の樹脂組成物の他の成分である架橋された含フッ素エラストマー粒子（Ｂ）の平均一次粒子径は１０〜５００ｎｍであることが好ましい。この範囲の平均一次粒子径を有しているとき、樹脂との分散性、機械強度、燃料バリア性が良好になる。さらに好ましくは０．４μｍ以下、特に０．３μｍ以下であり、また０．０５μｍ以上、特に０．１μｍ以上が好ましい。
【００２７】
架橋された含フッ素エラストマー粒子（Ｂ）は含フッ素エラストマー粒子（ｂ１）を架橋して得られるものであるが、含フッ素エラストマー粒子（ｂ１）を構成する含フッ素エラストマーとしては、テトラフルオロエチレン、ビニリデンフルオライドおよび式（１）：
ＣＦ2＝ＣＦ−Ｒf1            （１）
（式中、Ｒf1は−ＣＦ3または−ＯＲf2（Ｒf2は炭素数１〜５のパーフルオロアルキル基））で表されるパーフルオロエチレン性不飽和化合物よりなる群から選ばれる少なくとも１種の単量体に由来する構造単位を含むことが好ましい。
【００２８】
架橋含フッ素エラストマー粒子（Ｂ）のフッ素含有率は、使用する架橋剤の種類や量により異なるが、６５質量％以上、さらには７０質量％以上であることがフッ素樹脂との複合分散性の向上の点から好ましい。
【００２９】
架橋含フッ素エラストマー粒子（Ｂ）の架橋度は使用目的などによって調整すればよいが、例えば自動車材料などに用いる場合、アセトンに溶解しない部分（不溶分）が８０質量％以上となる程度が、機械的強度の点から好ましい。さらに好ましくはアセトンに不溶分が９０質量％以上である。上限は１００質量％である。
【００３０】
また、前記架橋された含フッ素エラストマー粒子（Ｂ）の製造法としては特に限定されないが、パーオキサイド架橋可能な含フッ素エラストマー粒子（ｂ１）と過酸化物（ｂ２）と多官能不飽和化合物（ｂ３）とを含む水性分散液を加熱することにより該含フッ素エラストマー粒子（ｂ１）をパーオキサイド架橋する方法が好ましい。
【００３１】
この製造法を採用することにより、架橋含フッ素エラストマー粒子（Ｂ）を合成樹脂（Ａ）へ微分散でき、樹脂（Ａ）の物性を損なわず柔軟性を付与できる。
【００３２】
すなわち、架橋を重合中には行わないことにより、架橋性モノマーにより重合が阻害されることがなく、高分子量、高強度の架橋含フッ素エラストマー微粒子を製造できるという点で有利となり、また架橋が単離（凝析）後でないことにより一次粒子の形態を保持した架橋含フッ素エラストマー微粒子が得られるという点で有利となる。
【００３３】
また、得られる架橋含フッ素エラストマー微粒子を樹脂に配合した場合に、成形性が向上し、強度や伸びなどの機械特性が向上するほか、燃料不透過性を格段に向上させることができる。
【００３４】
かかる架橋含フッ素エラストマー粒子の製造法は新規な方法であり、パーオキサイド架橋可能な含フッ素エラストマー粒子（ｂ１）を水性分散液（ディスパージョン）の状態で、過酸化物（ｂ２）と多官能不飽和化合物（ｂ３）を共存させて加熱することによりパーオキサイド架橋することを特徴とする。
【００３５】
本発明で用いるパーオキサイド架橋可能な含フッ素エラストマー粒子（ｂ１）を構成する含フッ素エラストマーとしては、パーオキサイド架橋可能なフッ素ゴムが好適であり、なかでも、テトラフルオロエチレン、ビニリデンフルオライドおよび式（１）：
ＣＦ2＝ＣＦ−Ｒf1            （１）
（式中、Ｒf1は−ＣＦ3または−ＯＲf2（Ｒf2は炭素数１〜５のパーフルオロアルキル基））で表されるパーフルオロエチレン性不飽和化合物よりなる群から選ばれる少なくとも１種の単量体に由来する構造単位を含むことが、ゴム弾性体としての性質をもつ粒子が得られる点から好ましい。
【００３６】
パーオキサイド架橋可能なフッ素ゴムとしてはまた、パーオキサイド架橋可能な非パーフルオロフッ素ゴムおよびパーオキサイド架橋可能なパーフルオロフッ素ゴムが好ましい。
【００３７】
非パーフルオロフッ素ゴムとしては、ビニリデンフルオライド（ＶｄＦ）系フッ素ゴム、テトラフルオロエチレン（ＴＦＥ）／プロピレン系フッ素ゴム、テトラフルオロエチレン（ＴＦＥ）／プロピレン／ビニリデンフルオライド（ＶｄＦ）系フッ素ゴム、エチレン／ヘキサフルオロエチレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム、フルオロシリコーン系フッ素ゴム、またはフルオロホスファゼン系フッ素ゴムなどが挙げられ、これらをそれぞれ単独で、または本発明の効果を損なわない範囲で任意に組合わせて用いることができる。これらの中でも、ビニリデンフルオライド系フッ素ゴムや、テトラフルオロエチレン／プロピレン系フッ素ゴムがより好適である。
【００３８】
ビニリデンフルオライド系フッ素ゴムとは、ビニリデンフルオライド４５〜８５モル％と、ビニリデンフルオライドと共重合可能な少なくとも１種の他の単量体５５〜１５モル％とからなる含フッ素共重合体をいう。好ましくは、ビニリデンフルオライド５０〜８０モル％と、ビニリデンフルオライドと共重合可能な少なくとも１種の他の単量体５０〜２０モル％とからなる含フッ素共重合体をいう。
【００３９】
ビニリデンフルオライドと共重合可能な少なくとも１種の他の単量体としては、例えばテトラフルオロエチレン（ＴＦＥ）、クロロトリフルオロエチレン（ＣＴＦＥ）、トリフルオロエチレン、ヘキサフルオロプロピレン（ＨＦＰ）、トリフルオロプロピレン、テトラフルオロプロピレン、ペンタフルオロプロピレン、トリフルオロブテン、テトラフルオロイソブテン、パーフルオロ（アルキルビニルエーテル）（ＰＡＶＥ）、フッ化ビニルなどの含フッ素単量体；エチレン、プロピレン、アルキルビニルエーテルなどの非フッ素単量体が挙げられる。これらをそれぞれ単独で、または、任意に組み合わせて用いることができる。これらのなかでも、テトラフルオロエチレン、ヘキサフルオロプロピレン、パーフルオロ（アルキルビニルエーテル）が好ましい。
【００４０】
具体的なゴムとしては、ＶｄＦ−ＨＦＰ系ゴム、ＶｄＦ−ＨＦＰ−ＴＦＥ系ゴム、ＶｄＦ−ＣＴＦＥ系ゴム、ＶｄＦ−ＣＴＦＥ−ＴＦＥ系ゴムなどが挙げられる。
【００４１】
テトラフルオロエチレン／プロピレン系フッ素ゴムとは、テトラフルオロエチレン４５〜７０モル％、プロピレン５５〜３０モル％からなり、さらにテトラフルオロエチレンとプロピレンの合計量に対して、パーオキサイド架橋可能な架橋部位を与える単量体を５モル％以下含有する含フッ素共重合体をいう。
【００４２】
パーオキサイド架橋可能な架橋部位を与える単量体としては、例えば一般式（２）：
ＣＸ12＝ＣＸ1−Ｒf1ＣＨＲ1Ｘ2                            （２）
（式中、Ｘ1は、Ｈ、ＦまたはＣＨ3；Ｒf1は、フルオロアルキレン基、パーフルオロアルキレン基、フルオロポリオキシアルキレン基またはパーフルオロポリオキシアルキレン基；Ｒ1は、ＨまたはＣＨ3；Ｘ2は、ヨウ素原子または臭素原子）で表されるヨウ素または臭素含有単量体、一般式（３）：
ＣＦ2＝ＣＦＯ（ＣＦ2ＣＦ（ＣＦ3）Ｏ）m（ＣＦ2）n−Ｘ3    （３）
（式中、ｍは、０〜５の整数、ｎは、１〜３の整数、Ｘ3は臭素原子）で表される単量体などが挙げられる。そのほか、特公平５−６３４８２号公報、特開平７−３１６２３４号公報に記載されているようなパーフルオロ（６，６−ジヒドロ−６−ヨード−３−オキサ−１−ヘキセン）やパーフルオロ（５−ヨード−３−オキサ−１−ペンテン）などのヨウ素含有単量体なども挙げられ、これらをそれぞれ単独で、または任意に組み合わせて用いることができる。
【００４３】
これらの非パーフルオロフッ素ゴムは、常法により製造することができる。
【００４４】
パーフルオロフッ素ゴムとしては、テトラフルオロエチレン／パーフルオロ（アルキルビニルエーテル）／パーオキサイド架橋可能な架橋部位を与える単量体からなるものなどが挙げられる。テトラフルオロエチレン／パーフルオロ（アルキルビニルエーテル）の組成は、５０〜９０／１０〜５０モル％であることが好ましく、より好ましくは、５０〜８０／２０〜５０モル％であり、さらに好ましくは、５５〜７０／３０〜４５モル％である。また、パーオキサイド架橋可能な架橋部位を与える単量体は、テトラフルオロエチレンとパーフルオロ（アルキルビニルエーテル）の合計量に対して、５モル％以下であることが好ましく、２モル％以下であることがより好ましい。これらの組成の範囲を外れると、ゴム弾性体としての性質が失われ、樹脂に近い性質となる傾向がある。
【００４５】
この場合のパーフルオロ（アルキルビニルエーテル）としては、例えばパーフルオロ（メチルビニルエーテル）、パーフルオロ（プロピルビニルエーテル）などが挙げられ、これらをそれぞれ単独で、または任意に組み合わせて用いることができる。
【００４６】
パーオキサイド架橋可能な架橋部位を与える単量体としては、例えば上記一般式（２）で表されるヨウ素または臭素含有単量体、上記一般式（３）で表される単量体が挙げられ、そのほか、特公平５−６３４８２号公報、特開平７−３１６２３４号公報に記載されているようなパーフルオロ（６，６−ジヒドロ−６−ヨード−３−オキサ−１−ヘキセン）やパーフルオロ（５−ヨード−３−オキサ−１−ペンテン）などのヨウ素含有単量体なども挙げられ、これらをそれぞれ単独で、または任意に組み合わせて用いることができる。
【００４７】
これらのパーフルオロフッ素ゴムは、常法により製造することができる。
【００４８】
かかるパーフルオロフッ素ゴムの具体例としては、国際公開第９７／２４３８１号パンフレット、特公昭６１−５７３２４号公報、特公平４−８１６０８号公報、特公平５−１３９６１号公報などに記載されているフッ素ゴムなどが挙げられる。
【００４９】
含フッ素エラストマーの好ましい製造方法としては、フッ素ゴムの製造法として公知のヨウ素移動重合法をあげることができる。例えば、実質的に無酸素下で、水媒体中で、ヨウ素化合物、好ましくはジヨウ素化合物の存在下に、前記の含フッ素エラストマーを構成する単量体と要すればパーオキサイド架橋可能な架橋部位を与える単量体を加圧下で撹拌しながらラジカル開始剤の存在下、乳化重合を行う方法が挙げられる。使用するジヨウ素化合物の代表例としては、例えば、
Ｒ2ＩxＢｒy                                  （８）
（式中、ｘおよびｙはそれぞれ０〜２の整数であり、かつ１≦ｘ＋ｙ≦２を満たすものであり、Ｒ2は炭素数１〜１６の飽和もしくは不飽和のフルオロ炭化水素基またはクロロフルオロ炭化水素基、または炭素数１〜３の炭化水素基であり、酸素原子を含んでいてもよい）で表される化合物が挙げられる。このようにして導入されるヨウ素原子または臭素原子がパーオキサイド架橋可能な架橋点として機能する。
【００５０】
式（８）で表される化合物としては、例えば１，３−ジヨードパーフルオロプロパン、１，３−ジヨード−２−クロロパーフルオロプロパン、１，４−ジヨードパーフルオロブタン、１，５−ジヨード−２，４−ジクロロパーフルオロペンタン、１，６−ジヨードパーフルオロヘキサン、１，８−ジヨードパーフルオロオクタン、１，１２−ジヨードパーフルオロドデカン、１，１６−ジヨードパーフルオロヘキサデカン、ジヨードメタン、１，２−ジヨードエタン、１，３−ジヨード−ｎ−プロパン、ＣＦ2Ｂｒ2、ＢｒＣＦ2ＣＦ2Ｂｒ、ＣＦ3ＣＦＢｒＣＦ2Ｂｒ、ＣＦＣｌＢｒ2、ＢｒＣＦ2ＣＦＣｌＢｒ、ＣＦＢｒＣｌＣＦＣｌＢｒ、ＢｒＣＦ2ＣＦ2ＣＦ2Ｂｒ、ＢｒＣＦ2ＣＦＢｒＯＣＦ3、１−ブロモ−２−ヨードパーフルオロエタン、１−ブロモ−３−ヨードパーフルオロプロパン、１−ブロモ−４−ヨードパーフルオロブタン、２−ブロモ−３−ヨードパーフルオロブタン、３−ブロモ−４−ヨードパーフルオロブテン−１、２−ブロモ−４−ヨードパーフルオロブテン−１、ベンゼンのモノヨードモノブロモ置換体、ジヨードモノブロモ置換体、ならびに（２−ヨードエチル）および（２−ブロモエチル）置換体などが挙げられ、これらの化合物は、単独で使用してもよく、相互に組み合せて使用することもできる。
【００５１】
これらのなかでも、重合反応性、架橋反応性、入手容易性などの点から、１，４−ジヨードパーフルオロブタン、ジヨードメタンなどを用いるのが好ましい。
【００５２】
ジヨウ素化合物の添加量は、含フッ素エラストマー全重量に対して、０．０００１〜５質量％であることが好ましい。
【００５３】
含フッ素エラストマー粒子（ｂ１）を構成する含フッ素エラストマーのフッ素含有率は使用目的などによって適宜選定してもよいが、６５質量％以上、さらには７０質量％以上であることがフッ素樹脂との複合分散性の向上の点から好ましい。また、パーオキサイド架橋の観点から、ポリマー末端にヨウ素基をもつエラストマーが好ましい。
【００５４】
含フッ素エラストマー粒子（ｂ１）の平均粒子径は、合成樹脂、特にフッ素樹脂との複合分散性の向上と物性向上の点から０．０１〜０．５μｍであることが好ましい。さらに好ましくは０．３μｍ以下、特に０．２μｍ以下であり、また０．０５μｍ以上、特に０．１μｍ以上が好ましい。
【００５５】
パーオキサイド架橋を開始させるために、架橋剤として過酸化物（ｂ２）を用いるが、使用する過酸化物（ｂ２）としては、過硫酸塩でも有機過酸化物でもよいし、これらを併用してもよい。
【００５６】
過硫酸塩としては、例えば過硫酸アンモニウム（ＡＰＳ）、過硫酸ナトリウム（ＳＰＳ）、過硫酸カリウム（ＫＰＳ）などが挙げられる。これらのうち、半減期温度、架橋効率が良好なことからＡＰＳが好ましい。また亜硫酸塩類のような還元剤と組み合わせて使用することもできる。
【００５７】
有機過酸化物としては、例えば１，１−ビス（ｔ−ブチルパーオキシ）−３，５，５−トリメチルシクロヘキサン、２，５−ジメチルヘキサン−２，５−ジヒドロパーオキサイド、ジ−ｔ−ブチルパーオキサイド、ｔ−ブチルクミルパーオキサイド、ジクミルパーオキサイド、α，α−ビス（ｔ−ブチルパーオキシ）−ｐ−ジイソプロピルベンゼン、２，５−ジメチル−２，５−ジ（ｔ−ブチルパーオキシ）ヘキサン、２，５−ジメチル−２，５−ジ（ｔ−ブチルパーオキシ）−ヘキシン−３、ベンゾイルパーオキサイド、ｔ−ブチルパーオキシベンゼン、２，５−ジメチル−２，５−ジ（ベンゾイルパーオキシ）ヘキサン、ｔ−ブチルパーオキシマレイン酸、ｔ−ブチルパーオキシイソプロピルカーボネート、ｔ−ブチルパーオキシ−２−エチルヘキサノエート、ｔ−ヘキシルパーオキシ−２−エチルヘキサノエート、２，５−ジメチル−２，５−ジ（２−エチルヘキサノイルパーオキシ）ヘキサンなどをあげることができる。なかでも、好ましいものは、ジアルキルタイプのものである。さらに、ｔ−ブチルパーオキシ−２−エチルヘキサノエートがとくに好ましい。一般に活性−Ｏ−Ｏ−の量、分解温度などを考慮して有機過酸化物の種類および使用量が選択される。これらのうち、半減期温度、架橋効率が良好なことからｔ−ブチルパーオキシ−２−エチルヘキサノエート、ｔ−ヘキシルパーオキシ−２−エチルヘキサノエート、２，５−ジメチル−２，５−ジ（２−エチルヘキサノイルパーオキシ）ヘキサンが好ましい。
【００５８】
これらの過酸化物（ｂ２）のうち、架橋効率が良好な点から過硫酸塩が好ましく、なかでも架橋効率が良好なことからＡＰＳ、ＫＰＳが特に好ましい。
【００５９】
過酸化物（ｂ２）の配合量は、水性分散液中の含フッ素エラストマー粒子（ｂ１）１００質量部に対して、０．１〜２０質量部が、架橋効率が良好な点から好ましい。さらに好ましい配合量は、水性分散液中の含フッ素エラストマー粒子（ｂ１）１００質量部に対して、１０質量部以下、特に５質量部以下であり、また０．１質量部以上、特に１．０質量部以上である。
【００６０】
多官能不飽和化合物（ｂ３）は、水性分散液中でのパーオキサイド架橋において架橋助剤として作用し得る多官能不飽和化合物であれば特に限定されない。例えば、ＣＨ2＝ＣＨ−、ＣＨ2＝ＣＨＣＨ2−、ＣＦ2＝ＣＦ−、−ＣＨ＝ＣＨ−などの官能基を有する多官能性化合物が挙げられる。
【００６１】
好ましくは、架橋効率が良好な点から、例えばオキシムニトロソ化合物、ジ（メタ）アクリレート系化合物、トリエステル系化合物、トリアリルイソシアヌレート系化合物およびポリブタジエン系化合物よりなる群から選ばれる少なくとも１種の化合物が例示できる。
【００６２】
オキシムニトロソ化合物としては、例えばジニトロソベンゼンなどが例示できる。
【００６３】
ジ（メタ）アクリレート系化合物としては、例えばＮＫエステル９Ｇ（新中村化学工業（株）製）などが例示できる。
【００６４】
トリエステル系化合物としては、例えばハイクロスＭ（精工化学（株）製）、ＮＫエステルＴＭＴＰ（新中村化学工業（株）製）などが例示できる。
【００６５】
トリアリルイソシアヌレート系化合物としては、例えばトリアリルイソシアヌレート（ＴＡＩＣ）、トリメタアリルイソシアヌレート（ＴＭＡＩＣ）などが例示できる。
【００６６】
ポリブタジエン系化合物としては、例えばＮＩＳＳＯ−ＰＢ（日本曹達（株）製）などが例示できる。
【００６７】
なかでも、架橋効率が良好な点から、トリアリルイソシアヌレート（ＴＡＩＣ）が好ましく使用できる。
【００６８】
多官能不飽和化合物（ｂ３）の配合量は、水性分散液中の含フッ素エラストマー粒子（ｂ１）１００質量部に対して、０．１〜２０質量部が、架橋効率が良好な点から好ましい。さらに好ましい配合量は、水性分散液中の含フッ素エラストマー粒子（ｂ１）１００質量部に対して、１０質量部以下、特に５質量部以下であり、また０．５質量部以上、特に１．０質量部以上である。
【００６９】
本発明の製造法では、パーオキサイド架橋可能な含フッ素エラストマー粒子（ｂ１）と過酸化物（ｂ２）と多官能不飽和化合物（ｂ３）とを含む水性分散液を調製する。
【００７０】
水性分散液の調製は、（Ｉ）含フッ素エラストマー粒子（ｂ１）を水性媒体に投入し、過酸化物（ｂ２）と多官能不飽和化合物（ｂ３）とを追加して攪拌分散させる方法；（II）ヨウ素移動重合法による重合生成混合物である含フッ素エラストマー粒子（ｂ１）を含む水性分散液（重合上がりの水性分散液）に過酸化物（ｂ２）と多官能不飽和化合物（ｂ３）とを追加して攪拌分散させ、濃度を適宜調整する方法などにより行うことができる。
【００７１】
調製法（Ｉ）は、界面活性剤を使用して分散を安定させてもよい。しかし、架橋時の安定性の点からその量は含フッ素エラストマー粒子（ｂ１）１００質量部に対して５質量部以下、さらには１質量部以下とすることが好ましい。
【００７２】
使用可能な界面活性剤としては、例えばＣ7Ｆ15ＣＯＯＮＨ4、Ｃ3Ｆ7Ｏ（ＣＦ（ＣＦ3）ＣＦ2Ｏ）ＣＦＣＦ3ＣＯＯＮＨ4などが挙げられる。
【００７３】
調製法（II）は、含フッ素エラストマー粒子（ｂ１）の製造の系をそのまま受け継ぐことができるので、有利である。なお、重合の場に界面活性剤が存在する場合であっても、そのままで本発明の製造法に使用できる。
【００７４】
水性分散液中の含フッ素エラストマー粒子（ｂ１）の濃度は、５〜５０質量％とすることが重合効率、架橋効率が良好な点から好ましい。さらに好ましくは１０質量％以上、特に２０質量％以上が好ましく、また４０質量％以下、特に３０質量％以下が好ましい。
【００７５】
架橋反応は、水性分散液中で過酸化物（ｂ２）を開裂させ、パーオキシラジカルを発生させることで開始する。
【００７６】
過酸化物（ｂ２）が熱分解型の化合物である場合、水性分散液中での反応であるから、加熱温度は常圧（１気圧）の場合５０℃以上で１００℃以下、好ましくは架橋効率の点から６０℃以上で９０℃以下である。
【００７７】
反応時間は通常２〜１０時間、さらには３〜６時間でよい。
【００７８】
架橋反応は、そのほか、紫外線や放射線などの活性エネルギー線を常温で照射することによって開始させてもよく、この場合は、架橋助剤、増感剤などを共存させてもよい。
【００７９】
この製造法では、このようにパーオキサイド架橋反応と活性エネルギー線架橋反応とを併用したものであってもよい。なお、活性エネルギー線架橋反応を必須とする形態、すなわち、パーオキサイド架橋可能な含フッ素エラストマー粒子（ｂ１）と多官能不飽和化合物（ｂ３）とを含む水性分散液に活性エネルギー線を常温で照射することによって該含フッ素エラストマー粒子（ｂ１）を活性エネルギー線架橋する架橋含フッ素エラストマー微粒子の製造法もまた、本発明の好適な形態の１つである。
【００８０】
架橋反応終了後、得られた架橋含フッ素エラストマー微粒子は、凍結凝析法、塩析法、酸凝析法などの方法で分離回収することができる。なかでも、凝析後の粒子形状が良好な点から凍結凝析法が好ましい。
【００８１】
合成樹脂（Ａ）、特にフッ素樹脂と架橋含フッ素エラストマー粒子（Ｂ）との配合量は、各成分の種類・用途・使用目的などによって適宜選定すればよく、通常合成樹脂（Ａ）１００質量部に対して架橋含フッ素エラストマー粒子（Ｂ）５〜１０００質量部、さらには５〜４００質量部、特に５〜２００質量部が好ましい。
【００８２】
本発明の樹脂組成物のもう１つの成分である無機フィラー（Ｃ）は、通常補強剤として用いられるカーボンブラック、ガラス繊維、カーボン繊維、シリカ、タルク、炭酸カルシウムなどを用いることができるが、効果をより発揮するためには異方性が大きく、かつ粒子サイズの小さなフィラーが好ましい。中でも、少なくとも１つの部分（例えば、縦、横、高さ、厚さ、直径など）がナノレベル（０．１ｎｍ〜１０００ｎｍ）の構造（粒子状、シート状、層状、針状、棒状、繊維状、筒状など）を有する無機のフィラー、いわゆる無機ナノフィラーが好ましい。
【００８３】
具体的には、国際公開第２００６／１３７４７５号パンフレットに記載されているナノカーボン材、金属へテロ原子化合物、金属ナノ粒子などの無機フィラーおよびそれらを表面改質した表面改質無機フィラーが例示できる。
【００８４】
ナノカーボン材は、ナノレベルの構造を有する炭素原子から構成される化合物であり、フラーレン、カーボンナノボール（カーボンブラック）、カーボンナノファイバー、カーボンナノチューブなどが例示できる。なかでも、カーボンナノファイバー、カーボンナノチューブが樹脂組成物との分散性、機械強度が良好な点から好ましく、特にカーボンナノチューブが好ましい。ナノカーボン材としては、たとえば平均径０．１〜５０ｎｍで平均長３０〜２０００ｎｍ、特に平均径１〜２０ｎｍで平均長５０〜２００ｎｍのものが好ましい。
【００８５】
金属へテロ原子化合物は金属（たとえばアルカリ金属、アルカリ土類金属、遷移金属のほか、アルミニウム、ケイ素、ガリウム、インジュウム、錫、ビスマス、鉛などの典型金属元素）とヘテロ原子（ホウ素、窒素、リン、ヒ素、酸素、硫黄、セレン、テルル、フッ素、塩素、臭素、ヨウ素など）とを主成分とする化合物であり、金属酸化物（粘土鉱物、複水酸化物、ペブロスカイト、その他の金属酸化物）、金属リン酸塩、金属カルゴゲン化物など）があげられる。なかでも、樹脂組成物との分散性、機械強度が良好な点から金属酸化物が好ましい。金属へテロ原子化合物が粒状である場合、平均粒子径は０．５〜５０ｎｍであることが好ましく、より好ましくは１〜３０ｎｍである。また、平均粒子径が０．５ｎｍ未満であると溶融樹脂の流動性が低下し、成形加工性が悪くなる傾向があり、５０ｎｍをこえると微分散しにくくなり、機械強度が低下する傾向がある。
【００８６】
金属へテロ原子化合物は層状、シート状、針状、棒状、繊維状、筒状などの形態で配合され得るが、層状のものが燃料バリア性が良好な点から好ましい。
【００８７】
金属酸化物のうち粘土鉱物（クレイともいう）としては、特に限定されるものではないが、たとえばモンモリロナイト、ベントナイト、カオリナイト、イモゴナイト、マイカ（フッ素化マイカも含む）、ヘクトライトなどの１種または２種以上が例示できる。なかでも樹脂組成物との分散性、燃料バリア性が良好な点からモンモリロナイト、マイカが好ましい。これらの粘土鉱物は層状またはシート状のものが好ましい。粘土鉱物が層状およびシート状である場合、アスペクト比（扁平率）は、５以上であることが好ましく、より好ましくは１０以上である。アスペクト比が５未満であると充分な燃料バリア性が得られない傾向がある。ここでアスペクト比とは、粘土鉱物における厚さに対する長径の比をいう。
【００８８】
複水酸化物は、式：
［ＭII1-xＭIIIx（ＯＨ）2］x+［Ａn-x/y・Ｈ2Ｏ］x-
（式中、ＭIIは２価の金属、ＭIIIは３価の金属、Ａn-は芳香族アミノカルボン酸のアニオンを含むアニオン、ｎは前記アニオンの価数、ｘは０〜０．４の値、ｙは０より大きい実数）で表される正に帯電した２価・３価の親族の水酸化物シートが層状に積み重なった層状化合物の１つである。これらの複水酸化物は粒子状、層状、シート状、針状、棒状、繊維状の形態で配合でき、特に層状のものが好ましい。複水酸化物が層状である場合、アスペクト比（扁平率）は、５以上であることが好ましく、より好ましくは１０以上である。アスペクト比が５未満であると充分な燃料バリア性が得られない傾向がある。ここでアスペクト比とは、複水酸化物における厚さに対する長径の比をいう。
【００８９】
ペブロスカイトは正方晶系結晶構造の一種であり、ＢａＴｉＯ3などのようにＲＭＯ3という３元系からなる遷移金属酸化物などが代表例である。具体的には、触媒、４７巻、２９０〜２９４頁（２００５年）に記載されているものがあげられる。これらのペブロスカイトは粒子状、層状、シート状、針状、棒状、繊維状の形態で配合でき、特に層状のものが好ましい。
【００９０】
その他の金属酸化物としては、シリカ、アルミナ、酸化鉄、酸化亜鉛、ジルコニア、チタニアなどのほか、触媒、４７巻、２７９〜２９４頁（２００５年）に記載されているものが例示できる。これらの金属酸化物は層状、シート状、針状、棒状、繊維状、筒状などの形態で配合され得る。
【００９１】
金属へテロ原子化合物のうちの金属リン酸塩としては、式：Ｍ（ＨＰＯ4）2（ＭはＴｉ、Ｚｒ、Ｃｅ、またはＳｎ）、または式：Ｚｒ（ＲＯＰＯ3）2（ＲはＨ、Ｒｈまたはメチル）で示されるものがあげられる。これらの金属リン酸塩は粒子状、層状、シート状、針状、棒状、繊維状の形態で配合でき、特に層状のものが好ましい。
【００９２】
金属へテロ原子化合物のうちの金属カルコゲン（硫黄、セレン、テルル）化物としては、式：ＭＸ2（ＭはＴｉ、Ｚｒ、Ｈｆ、Ｖ、Ｎｂ、Ｔａ、ＭｏまたはＷ；Ｘは硫黄またはＳｅ）、または式：ＭＰＸ3（ＭはＭｇ、Ｖ、Ｍｎ、Ｆｅ、Ｃｏ、Ｎｉ、Ｚｎ、ＣｄまたはＩｎ；Ｘは硫黄またはＳｅ）で示されるものが例示できる。
【００９３】
無機フィラーのうちの金属ナノ粒子は、好ましくは粒径が１〜１００ｎｍの金属粒子である。金属としては、Ａｇ、Ａｕ、Ｃｕ、Ｐｔ、Ｐｄ、Ｗ、Ｎｉ、Ｔａ、Ｉｎ、Ｓｎ、Ｃｒ、Ｆｅ、ＣｏまたはＳｉがあげられ、これらの単一または２種以上の合金が使用できる。
【００９４】
本発明においては、上記無機フィラーをそのまま使用してもよいし、これらの無機フィラーの表面に各種の表面処理を施した表面処理無機フィラーとして配合してもよい。
【００９５】
表面処理の方法は特に限定されないが、たとえば国際公開第２００６／１３７４７５号パンフレットに記載された表面改質（フッ素化）処理などが好適である。
【００９６】
表面フッ素化改質処理は、無機フィラーにフッ素原子含有有機カチオン、フッ素原子含有有機アニオン、有機フッ素化剤を作用させることにより行うことができる。これらのフッ素原子含有有機カチオン、フッ素原子含有有機アニオン、有機フッ素化剤については、国際公開第２００６／１３７４７５号パンフレットに記載されたイオンおよび化合物が本発明においても使用できる。
【００９７】
なかでも、たとえばフッ素原子含有ホスホニウムイオン、フッ素原子含有イミダゾリウムイオン、フッ素原子含有アンモニウムイオンなどが好ましい。
【００９８】
また、架橋含フッ素エラストマー粒子（Ｂ）と無機フィラー（Ｃ）との比率は特に限定されず、たとえば（Ｂ）／（Ｃ）（質量比）としては０．１／９９．９〜９９．９／０．１の範囲で目的によって適宜選定すればよい。
【００９９】
合成樹脂（Ａ）、特にフッ素樹脂と架橋含フッ素エラストマー粒子（Ｂ）と無機フィラー（Ｃ）の組成物は、燃料ホース、動的シール材、軟質樹脂として優れた性能を発揮する。
【０１００】
燃料ホース用の組成物を調製する場合、フッ素樹脂としてＦＥＰ、ＰＦＡ、ＥＴＦＥを用いることが好ましく、この場合、フッ素樹脂１００質量部に対して、架橋含フッ素エラストマー粒子（Ｂ）を５〜２００質量部、さらには２０〜７０質量部、無機フィラー（Ｃ）を０．１〜３０質量部、さらには１〜１０質量部配合することが、燃料バリア性が良好な点から好ましい。
【０１０１】
動的シール材用の組成物を調製する場合、フッ素樹脂としてＦＥＰ、ＰＦＡ、ＥＴＦＥを用いることが好ましく、この場合、フッ素樹脂１００質量部に対して、架橋含フッ素エラストマー粒子（Ｂ）を５〜２００質量部、さらには３０〜８０質量部、無機フィラー（Ｃ）を０．１〜３０質量部、さらには１〜１０質量部配合することが、ゴム弾性が良好な点から好ましい。
【０１０２】
軟質樹脂用の組成物を調製する場合、フッ素樹脂としてＦＥＰ、ＰＦＡ、ＥＴＦＥを用いることが好ましく、この場合、フッ素樹脂１００質量部に対して、架橋含フッ素エラストマー粒子（Ｂ）を５〜２００質量部、さらには２０〜９０質量部、無機フィラー（Ｃ）を０．１〜３０質量部、さらには１〜１０質量部配合することが、ゴム弾性が良好な点から好ましい。
【０１０３】
合成樹脂（Ａ）と架橋含フッ素エラストマー粒子（Ｂ）と無機フィラー（Ｃ）との組成物の調製は、バンバリーミキサーや回転撹拌装置などの混合機によるドライブレンド法（融点以下での混合でも融点以上の混合でもよい）で行ってもよいし、架橋含フッ素―エラストマー粒子（Ｂ）の水性分散液（架橋後の水性分散液）と合成樹脂（Ａ）微粒子の水性分散液とを混合し、共凝析法により均一な混合物とした後、無機フィラー（Ｃ）を混合してもよい。
【０１０４】
本発明において、とくに高純度かつ非汚染性が要求されない分野では、必要に応じて樹脂組成物に配合される通常の添加物、例えば架橋含フッ素エラストマー粒子（Ｂ）と無機フィラー（Ｃ）以外の充填剤、加工助剤、可塑剤、着色剤などを配合することができ、前記のものとは異なる常用の架橋剤や架橋助剤を１種またはそれ以上配合してもよい。
【実施例】
【０１０５】
以下に本発明を実施例に基づいて具体的に説明するが、本発明はこれらの実施例のみに限定されるものではない。
【０１０６】
本発明で使用する測定法は以下の方法である。
（１）フッ素含有率
ＮＭＲ分析（ＪＥＯＬ（株）製のＪＮＭ−ＥＸ２７０）により測定したデータから算出する。
（２）平均粒子径
透過型電子顕微鏡（ＴＥＭ）観察で得たデータから算出する。
（３）シート状試験片の作製
実施例１〜４および比較例１でそれぞれ製造した組成物を金型にセットし、ヒートプレス機により、２９０℃にて１５〜３０分間保持し、組成物を溶融状態にした後、３ＭＰａの負荷を１分間与え圧縮成形し、各試験に規定する所定の厚さのシート状試験片を作製する。
（４）引張破断強度、引張破断伸びおよび引張弾性率測定
上記（３）の方法で厚さ２ｍｍのシート状試験片を作製し、ＡＳＴＭ  Ｖ型ダンベルを用いて標線間距離３．１８ｍｍのダンベル状試験片を打ち抜く。得られたダンベル状試験片を用いて、オートグラフ（（株）島津製作所製  ＡＧＳ−Ｊ  ５ｋＮ）を使用して、ＡＳＴＭ  Ｄ６３８に準じて、５０ｍｍ／分の条件下で、２５℃で引張破断伸び、引張破断強度および引張弾性率を測定する。
（５）燃料透過性
上記（３）の方法で厚さ０．５ｍｍのシート状試験片を作製する。２０ｍＬの容積を有するＳＵＳ製容器（開放部面積１．２６×１０-3ｍ2）に模擬燃料であるＣＥ１０（トルエン／イソオクタン／エタノール＝４５／４５／１０容量％）を１８ｍＬ入れて、前記シート状試験片を容器開放部にセットして密閉することで、試験体とする。該試験体を恒温装置（６０℃）に入れ、試験体の重量を測定し、単位時間あたりの重量減少が一定となったところで下記の式により燃料透過係数を求める。
【０１０７】
【数１】
0005115382.tif 000002
【０１０８】
製造例１（含フッ素エラストマー粒子の製造）
３０００ｍＬ内容積耐圧反応槽に純水１５００ｍＬ、パーフルオロオクタン酸アンモニウム７．５ｇを入れ、内部空間をＴＦＥ／ＶｄＦ／ＨＦＰ（１１／１９／７０モル比）混合ガスで充填置換後、１．４７ＭＰａ・Ｇ（１５ｋｇ／ｃｍ2Ｇ）に加圧しＩ（ＣＦ2ＣＦ2）2Ｉ  ０．３ｍＬ（２５℃）を注入し、撹拌下に８０℃としてＡＰＳ０．２％水溶液１０ｍＬを圧入した。約０．５時間の誘導時間後、圧力降下が起こるので、１．２７ＭＰａ・Ｇ（１３ｋｇ／ｃｍ2Ｇ）まで低下したときＴＦＥ／ＶｄＦ／ＨＦＰ（２０／５０／３０モル比）混合ガスで１．４７ＭＰａ・Ｇ（１５ｋｇ／ｃｍ2Ｇ）に再加圧する。以降、この方法で１．２７〜１．４７ＭＰａ・Ｇ（１３〜１５ｋｇ／ｃｍ2Ｇ）の圧力範囲で重合を継続した。２０時間後急速降温、放圧して重合を停止した。
【０１０９】
製造された水性分散液中の含フッ素エラストマー粒子は、濃度２５質量％で、平均粒子径０．２μｍであり、フッ素含有率は７１質量％であった。
【０１１０】
製造例２（架橋含フッ素エラストマー粒子Ａの製造）
製造例１で得た含フッ素エラストマー粒子（平均粒子径０．２μｍ；フッ素含有率７１質量％）の重合上がりの水性分散液（含フッ素エラストマー粒子濃度：２５質量％）が入った重合容器内を窒素ガス置換した後、８０℃に加熱した。
【０１１１】
この水性分散液（含フッ素エラストマー粒子２５質量部）にトリアリルイソシアヌレート（ＴＡＩＣ）を３質量部加え、４５分間撹拌した。ついで、過硫酸アンモニウム（ＡＰＳ）を１．１４質量部加えて架橋反応を開始させた。５時間撹拌下に反応を進めた後室温に冷却して反応を停止させ、架橋含フッ素エラストマー粒子の水性分散液を得た。なお、一部は、−２０℃で２４時間凍結凝析した後、濾過乾燥することにより、架橋含フッ素エラストマー粒子を粉体として回収した。
【０１１２】
得られた架橋含フッ素エラストマー粒子Ａの平均粒子径は０．２μｍであった。
【０１１３】
実施例１
製造例２で得た架橋含フッ素エラストマー粒子Ａの粉体３０質量部とテトラフルオロエチレン−ヘキサフルオロプロピレン共重合体（ＦＥＰ）のペレット７０質量部と国際公開第２００６／１３７４７５号パンフレットの実施例２と同様にして作製したＣ4Ｆ9ＣＨ2ＣＨ2Ｐ（Ｂｕ）3−モンモリロナイトの粉体（厚さ：１ｎｍ、直径：５００ｎｍ）３質量部をラボプラストミル（東洋精機(株)製のラボプラストミル６５５）で混練して、組成物を調製した。
【０１１４】
実施例２〜４
表１に示す合成樹脂（Ａ）、架橋含フッ素エラストマー粒子（Ｂ）および無機フィラー（Ｃ）を用いたほかは実施例１と同様にして組成物を得た。
【０１１５】
なお、実施例２〜４で配合した無機フィラーは次のものであり、国際公開第２００６／１３７４７５号パンフレットの記載に従って作製した。
実施例２：Ｃ6Ｆ13ＣＨ2ＣＨ2Ｐ（Ｂｕ）3−モンモリロナイト（厚さ：１ｎｍ、直径：５００ｎｍ）
実施例３：Ｃ4Ｆ9ＣＨ2ＣＨ2Ｐ（Ｂｕ）3−マイカ（厚さ：１ｎｍ、直径：５０００ｎｍ）
実施例４：Ｃ6Ｆ13ＣＨ2ＣＨ2Ｐ（Ｂｕ）3−マイカ（厚さ：１ｎｍ、直径：５０００ｎｍ）
【０１１６】
比較例１
実施例１において、無機フィラーを配合しなかったほかは同様にして比較用の組成物を得た。
【０１１７】
試験例１
実施例１〜４および比較例１でそれぞれ得られた組成物について、機械特性を調べた。結果を表１に示す。
【０１１８】
試験例２
実施例１〜４および比較例１でそれぞれ得られた組成物について、燃料（ガソリン）透過性を調べた。結果を表１に示す。
【０１１９】
【表１】
0005115382.tif 000003